(57)【要約】本発明は、（ａ）少なくとも１つの官能化または非官能化アクリロイル部分および少なくとも１つのラクタム部分を含むモノマーと、（ｂ）少なくとも１つの二重結合を含む任意のモノマーと、（ｃ）少なくとも１つの架橋剤と、から誘導される繰返し単位を含む、増殖性ポリマー組成物の調製および利用に関する。【特許請求の範囲】
【請求項１】
ａ）少なくとも１つの官能化または非官能化アクリロイル部分および少なくとも１つのラクタム部分を含む、少なくとも１つのモノマーと、
ｂ）少なくとも１つの架橋剤と、
から誘導される繰返し単位を含む、増殖性ポリマー組成物。
【請求項２】
ａ）少なくとも１つの官能化または非官能化アクリロイル部分および少なくとも１つのラクタム部分を含む、少なくとも１つのモノマーと、
ｂ）少なくとも１つの二重結合を含む、少なくとも１つのモノマーと、
ｃ）少なくとも１つの架橋剤と、
から誘導される繰返し単位を含む、増殖性ポリマー組成物。
【請求項３】
ａ）下記の構造を有する、少なくとも１つの官能化または非官能化アクリロイル部分および少なくとも１つのラクタム部分を含む、少なくとも１つのモノマーと、
【化１】
2019502776.tif 000022
式中、Ｒ１、Ｒ２およびＲ３の各々が、水素、ハロゲン、官能化および非官能化Ｃ１〜Ｃ４アルキルおよび
【化２】
2019502776.tif 000023
からなる群から独立して選択され；
Ｘの各々が、ＯＲ４、ＯＭ、ハロゲン、Ｎ（Ｒ５）（Ｒ６）、
【化３】
2019502776.tif 000024
およびそれらの組合せからなる群から独立して選択され；
Ｙの各々が、独立して、酸素、ＮＲ７または硫黄であり；
Ｒ４、Ｒ５、Ｒ６およびＲ７の各々が、水素、並びに、官能化および非官能化アルキルからなる群から独立して選択され；
Ｍの各々が、金属イオン、アンモニウムイオン、有機アンモニウムカチオンおよびそれらの組合せからなる群から独立して選択され；
Ｑ１、Ｑ２、Ｑ３およびＱ４の各々が、官能化および非官能化アルキレンからなる群から独立して選択され；
ｂ）少なくとも１つの二重結合を含む、任意の少なくとも１つのモノマーと、
ｃ）少なくとも１つの架橋剤と、
から誘導される繰返し単位を含む、請求項１または２に記載の増殖性ポリマー組成物。
【請求項４】
前記Ｑ１、Ｑ２、Ｑ３およびＱ４の各々が、官能化および非官能化Ｃ１〜Ｃ１２アルキレンからなる群から独立して選択される、請求項１または２に記載の増殖性ポリマー組成物。
【請求項５】
前記Ｒ１およびＲ３の各々が、独立してハロゲンまたはメチルであり；前記Ｒ２が、
【化４】
2019502776.tif 000025
であり；Ｘが、ＯＲ４、ＯＭ、ハロゲンおよびＮ（Ｒ５）（Ｒ６）からなる群から選択され；Ｒ４、Ｒ５およびＲ６の各々が、水素、並びに、官能化および非官能化アルキルからなる群から独立して選択され；Ｍの各々が、金属イオン、アンモニウムイオン、有機アンモニウムカチオンおよびそれらの組合せから独立して選択される、請求項１または２に記載の増殖性ポリマー組成物。
【請求項６】
少なくとも１つの官能化または非官能化アクリロイル部分および少なくとも１つのラクタム部分を含む、前記モノマーが、以下からなる群から選択される構造を有する、請求項１または２に記載の増殖性ポリマー。
【化５】
2019502776.tif 000026
【化６】
2019502776.tif 000027
【化７】
2019502776.tif 000028
【化８】
2019502776.tif 000029
【化９】
2019502776.tif 000030
【化１０】
2019502776.tif 000031
【化１１】
2019502776.tif 000032
【請求項７】
請求項１または２に記載の増殖性ポリマー組成物を含む、医薬錠剤組成物。
【請求項８】
請求項１または２に記載の増殖性ポリマー組成物を含む、ソフト咀嚼組成物。
【請求項９】
請求項１または２に記載の増殖性ポリマー組成物を含み、少なくとも１つの抗酸化剤をさらに含む、組成物。
【請求項１０】
請求項１または２に記載の増殖性ポリマー組成物を含む、洗剤組成物。
【請求項１１】
請求項１または２に記載の増殖性ポリマー組成物と、少なくとも１つの尿素と、を含む、洗剤組成物。
【請求項１２】
請求項１または２に記載の増殖性ポリマー組成物を含む、飲料濾過剤組成物。
【請求項１３】
請求項１または２に記載の増殖性ポリマー組成物と、少なくとも１つのケイ酸塩と、を含む、飲料濾過剤組成物。
【請求項１４】
請求項１または２に記載の増殖性ポリマー組成物と、少なくとも１つの多糖類と、を含む、飲料濾過剤組成物。
【請求項１５】
請求項１または２に記載の増殖性ポリマー組成物を含む、膜組成物。
【請求項１６】
請求項１または２に記載の増殖性ポリマー組成物を含む、印刷可能媒体組成物。
【請求項１７】
請求項１または２に記載の増殖性ポリマー組成物を含む、創傷被覆材の成分として使用される生体接着組成物。
【請求項１８】
請求項１または２に記載の増殖性ポリマー組成物を含む、電気化学電池に使用されるセパレータの構成要素。
【請求項１９】
請求項１または２に記載の増殖性ポリマー組成物と、少なくとも１つの過酸化化合物と、を含む、安定な組成物。
【請求項２０】
請求項１または２に記載の増殖性ポリマー組成物と、少なくとも１つのヨウ素化合物と、を含む、安定な組成物。
【請求項２１】
請求項１または２に記載の増殖性ポリマー組成物と、少なくとも１つの三フッ化ホウ素化合物と、を含む、安定な組成物。
【請求項２２】
（ａ）少なくとも１つの官能化または非官能化アクリロイル部分および少なくとも１つのラクタム部分を含む、少なくとも１つのモノマーと、
（ｂ）少なくとも１つの架橋剤と、
から誘導される繰返し単位を含む増殖性ポリマー組成物を含む、配合物。
【請求項２３】
（ａ）少なくとも１つの官能化または非官能化アクリロイル部分および少なくとも１つのラクタム部分を含む、少なくとも１つのモノマーと、
（ｂ）少なくとも１つの二重結合を含む、少なくとも１つのモノマーと、
（ｃ）少なくとも１つの架橋剤と、
から誘導される繰返し単位を含む増殖性ポリマー組成物を含む、配合物。
【請求項２４】
悪臭吸収剤、接着剤、エアロゾル、農薬、抗土壌再付着剤、電池組成物、飲料、殺生物剤、セメント剤、クリーニング剤、コーティング、導電性材料、パーソナルケア組成物、オーラルケア組成物、ヘアーケア組成物、スキンケア組成物、顔料、洗剤、崩壊剤、分散剤、医薬品、電子組成物、カプセル化組成物、食品組成物、家庭・産業および施設用組成物、インク、ヨウ素含有組成物、ケイ酸塩含有組成物、過酸化物含有組成物、炭素材料含有組成物、層間接着剤、リソグラフィー溶液、膜、金属加工液、油田組成物、塗料、紙組成物、プラスター、プラスチック、印刷組成物、プロパント、屈折率調整剤、金属イオン封鎖剤、自己修復性コーティング、シェール膨潤抑制剤、汚れ放出剤、静電気抑制剤および木材ケア剤からなる群から選択される、請求項２２または２３に記載の配合物。
【発明の詳細な説明】
【技術分野】
【０００１】
本出願は、（ａ）少なくとも１つの官能化または非官能化アクリロイル部分および少なくとも１つのラクタム部分を含む、モノマー（モノマーＡ）と、（ｂ）少なくとも１つの二重結合を含む、任意のモノマー（モノマーＢＸｎ）と、（ｃ）少なくとも１つの架橋剤（モノマーＣＸｎ）と、から誘導される繰返し単位を含む、増殖性ポリマー組成物を提供する。本出願は、さらに、コーティング、医薬品、栄養およびパーソナルケアを含む様々な産業分野における、上述のポリマー組成物の配合物および用途を提供する。
【背景技術】
【０００２】
米国特許第３７５９８８０号明細書は、不溶性で、僅かに膨張性のポリ−Ｎ−ビニルピロリドンを、不飽和環状アミドおよび被酸化性金属の存在下において生成する方法を開示している。実施例１では、Ｎ，Ｎ’−ジビニルイミダゾリドン−２または１，３−ビニルイミダゾリジン−２−オン（ＤＶＩ）を使用している。Ｎ−ビニル−２−ピロリドンおよびＤＶＩの化学構造は、以下の図１で表される。
【化１】
2019502776.tif 000002
【０００３】
米国特許第３９９２５６２号明細書は、酸素の不存在下かつ６未満の官能基性を有する硫黄化合物の存在下での重合による不溶性ポリビニルラクタムの製造を開示している。
【０００４】
米国特許第５６６３２５８号明細書は、フリーラジカル開始剤の存在下において沈殿重合によって生成され、強膨潤性を有し適度に架橋された、ビニルピロリドンおよび酢酸ビニルのコポリマーを開示している。このプロセスにより得られるコポリマーは、水性および非水性溶液を効果的に増粘することを可能とする特有のゲル容積および粘度特性を有していた。
【０００５】
米国特許第６８０６３３４（Ｂ２）号明細書は、ビニルピロリドンおよび酢酸ビニルの増殖性コポリマーである、医薬錠剤用の賦形剤を開示している。該賦形剤は、錠剤に急速な溶解および崩壊特性を付与し、錠剤の吸湿性を低下させる。
【０００６】
欧州特許出願公開第０９７９６４９（Ａ２）号明細書は、任意に添加された架橋剤を用いてフリーラジカル重合により生成された、ビニルピロリドンおよび酢酸ビニルのコポリマーを開示している。このプロセスでは、Ｋ値が５０〜２００であるコポリマーが提供された。このようなコポリマーは、医薬品または化粧品調製におけるマトリックス材料として使用するのに適していると考えられた。
【０００７】
米国特許第５３９３８５４号明細書は、異性化合物である１−ビニル−３（Ｅ）エチリデンピロリドン（ＥＶＰ）の調製を開示している。ＥＶＰの化学構造は、以下の図２で表される。
【化２】
2019502776.tif 000003
これは、固体状態において少なくとも９５％の純度を有し、融点が５９〜６１℃である、白色の針状結晶であった。この異性化合物は、ビニルピロリドンの増殖重合において架橋剤として使用された。しかしながら、これらの文献はいずれも、少なくとも１つの官能化または非官能化アクリロイル部分と、少なくとも１つのラクタム部分と、少なくとも１つの架橋剤と、から誘導される、増殖性コポリマーの調製およびその有用性を開示または示唆していない。
【０００８】
米国特許第５３９３８５４号明細書はまた、ビニルピロリドンおよびビニルピロリドンの増殖重合のための異性ＥＶＰの重合性組成物を開示している。
【０００９】
国際公開第２０１３/０８２３５９（Ａ１）号パンフレットは、増殖重合プロセスにおける、架橋剤としての使用に適したモノマービニル組成物を開示している。
【００１０】
米国特許第８６２３９７８（Ｂ２）号明細書は、酸化防止剤として作用する少なくとも１つの有機物質の存在下において、フリーラジカル重合により、低過酸化物架橋ビニルラクタムポリマーを調製するためのプロセスと、該プロセスにより得られる低過酸化物架橋ビニルラクタムポリマーと、その使用について開示している。しかしながら、これらの文献はいずれも、少なくとも１つの官能化または非官能化アクリロイル部分および少なくとも１つのラクタム部分を含む、少なくとも１つのモノマーと、少なくとも１つの架橋剤と、から誘導される、増殖性コポリマーの調製およびその有用性を開示または示唆していない。
【００１１】
Ａｌｇｅｒ,Ｍ．Ｓ．Ｍ．著、「Ｐｏｌｙｍｅｒ  Ｓｃｉｅｎｃｅ  Ｄｉｃｔｉｏｎａｒｙ」、Ｃｈａｐｍａｎ  ａｎｄ  Ｈａｌｌ，Ｌｏｎｄｏｎ，ＵＫ、１９９７、ｐ．４６７では、増殖重合プロセスまたはポップコーン重合プロセスによって生成されるポリマーが、いったん形成されると急速に増殖して元のモノマーよりも大きな体積の架橋不溶性生成物を生成する、小さく不透明なポリマーノジュール（またはポップコーン）の、フリーラジカル重合中の分離として記載されている。いったん、架橋が形成されると、ポップコーン内のラジカルの低い移動性のために、ローカル終端は非常に低く、重合速度は速い。
【００１２】
したがって、本出願の目的は、少なくとも１つの官能化または非官能化アクリロイル部分および少なくとも１つのラクタム部分を含む、少なくとも１つのモノマーと、少なくとも１つの架橋剤と、から誘導される繰返し単位を含む、増殖性ポリマー組成物の調製およびその有用性を提供することにある。
【発明の概要】
【００１３】
第１の態様において、本出願は、（ａ）少なくとも１つの官能化または非官能化アクリロイル部分および少なくとも１つのラクタム部分を含む、モノマーと、（ｂ）少なくとも１つの架橋剤と、から誘導される繰返し単位を含む、増殖性ポリマー組成物を提供する。
【００１４】
第２の態様において、（ａ）少なくとも１つの官能化または非官能化アクリロイル部分および少なくとも１つのラクタム部分を含む、モノマーと、（ｂ）少なくとも１つの二重結合を含む、少なくとも１つのモノマーと、（ｃ）少なくとも１つの架橋剤と、から誘導される繰返し単位を含む、増殖性ポリマー組成物を提供する。
【００１５】
第３の態様において、上述の増殖性ポリマー組成物を含む配合物を提供する。そのような配合物の非限定的な例には、悪臭吸収剤、接着剤、エアロゾル、農薬、抗土壌再付着剤、電池組成物、飲料、殺生物剤、セメント剤、クリーニング剤、コーティング、導電性材料、パーソナルケア組成物、オーラルケア組成物、ヘアーケア組成物、スキンケア組成物、顔料、洗剤、崩壊剤、分散剤、医薬品、電子組成物、カプセル化組成物、食品組成物、家庭・産業および施設用組成物、インク、ヨウ素含有組成物、ケイ酸塩含有組成物、過酸化物含有組成物、炭素材料含有組成物、層間接着剤、リソグラフィー溶液、膜、金属加工液、油田組成物、塗料、紙組成物、プラスター、プラスチック、印刷組成物、プロパント、屈折率調整剤、金属イオン封鎖剤、自己修復性コーティング、シェール膨潤抑制剤、汚れ放出剤、静電気抑制剤および木材ケア剤が含まれる。
【発明を実施するための形態】
【００１６】
本出願は、以下に記載されまたは図面に示される構成、構成要素の配置、ステップまたは方法の詳細に限定されないものと理解されたい。開示され、および／または、特許請求される発明のコンセプトは、他の態様が可能であり、様々な方法で実施または実行することができる。また、本明細書で使用される表現および用語は、説明を目的としたものであり、限定的であると見なされるべきでないことは理解されよう。
【００１７】
本明細書において定義されない限り、開示され、および／または、特許請求される発明のコンセプトに関連して使用される技術用語は、当業者によって一般的に理解される意味を有するものとする。さらに、文脈によって特に要求されない限り、単数形の用語は複数の意を含み、複数形の用語は単数の意を含むものとする。
【００１８】
本出願のいずれかの部分で言及されているすべての特許公報、出願公開広報および非特許刊行物は、個々の広報または刊行物が具体的かつ個別に参照により本明細書に組み込まれるように、その全体が本明細書に明示的に援用されるものとする。
【００１９】
本明細書に開示される物品および／または方法のすべては、本開示に照らして、過度の実験をすることなく製作および実行することが可能である。また、開示され、および／または、特許請求される発明の概念を有する物品及び方法は、態様に関連して記載されているが、当業者であれば、開示され、および／または、特許請求される本発明の概念、精神および範囲から逸脱することなく、本明細書に記載される物品および／または方法、並びに、ステップまたはステップの順序に変更を加えられることが理解されよう。当業者に明らかであるそのような類似の代替物や改変は、開示され、および／または、特許請求される発明の、精神、範囲および概念の内であるとみなされる。
【００２０】
開示に従って使用される場合、以下の用語は、特に断りがない限り、以下の意味を有するものと理解される。
【００２１】
「１つの」という用語が「含む」という用語と併せて使用される場合、「１つ」を意味することがあるが、「１つ以上」、「少なくとも１つ」および「１つまたは１つより多い」も意味する。「または」という用語は、代替案が相互に排他的である場合にだけ代替案を指すよう明示的に示されていない限り、「および／または」の意味で使用されるが、本開示では、代替案だけをいう定義、並びに、「および／または」をいう定義を支持している。
【００２２】
本明細書を通して、「約」という用語は、定量装置、値の測定に用いられる方法の誤差の固有の変動、または、試験対象の間に存在する変動を含む値をいう。例えば、限定するものではないが、「約」という用語が使用される場合、その指定値は、プラスまたはマイナス１２％、１１％、１０％、９％、８％、７％、６％、５％、４％、３％、２％または１％変動することがある。
【００２３】
「少なくとも１つ」という用語は、１ならびに１より多い任意の量を指し、これらに限定されないが、１，２，３，４，５，１０，１５，２０，３０，４０,５０，１００などを含む。「少なくとも１つ」という用語は、この用語が付随する用語に応じて、１００以下であっても１００を超えていてもよい。また、１００／１０００の量は、より少ないまたはより多い限界値で満足のいく結果が得られる場合があるため、限定的であるとみなされるべきではない。さらに、「Ｘ，ＹおよびＺの少なくとも１つ」という用語は、Ｘのみ、ＹのみおよびＺのみ、並びに、Ｘ、ＹおよびＺの任意の組み合わせを含むものと理解される。序数の用語の使用（すなわち、「第１の」、「第２の」、「第３の」、「第４の」など）は、２つ以上の項目を区別することのみを目的としており、特に断りがない限り、ある項目の他の項目に対する任意の配列もしくは順序もしくは重要性、または、任意の他の順序を意味するものではない。
【００２４】
「含む」（「含む」等の任意の形態の「含む」）という用語、「有する」（「有している」等の任意の形態の「有する」）という用語、含む（「含む」等の任意の形態の「含む」）という用語、または、含有する（「含有している」等の任意の形態の「含有する」）という用語は、包括的または開放的であり、追加の、規定されていない要素または方法の工程を排除しない。本明細書で使用される「またはそれらの組合せ」をいう用語は、その用語に先行して列挙された項目のすべての順序と組合せをいう。例えば、「Ａ、ＢＸｎ、ＢＸｎ＋１またはそれらの組合せ」は：Ａ、ＢＸｎ、ＢＸｎ＋１、ＡＢＸｎ、ＡＢＸｎ＋１、ＢＸｎＢＸｎ＋１またはＡＢＸｎＢＸｎ＋１の少なくとも１つを含むことを意図しており、また、特定の状況において順序が重要である場合は、ＢＸｎＡ、ＢＸｎ＋１Ａ、ＢＸｎ＋１ＢＸｎ、ＢＸｎ＋１ＢＸｎＡ、ＢＸｎＢＸｎ＋１Ａ、ＡＢＸｎ＋１ＢＸｎ、ＢＸｎＡＢＸｎ＋１またはＢＸｎ＋１ＡＢＸｎの少なくとも１つを含むことを意図している。この例示を続けると、ＢＸｎＢＸｎ，ＡＡＡ，ＭＢＸｎ、ＢＸｎＢＸｎＢＸｎ＋１、ＡＡＡＢＸｎＢＸｎ＋１ＢＸｎ＋１ＢＸｎ＋１ＢＸｎ＋１、ＢＸｎ＋１ＢＸｎＢＸｎＡＡＡ、ＢＸｎ＋１ＡＢＸｎＡＢＸｎＢＸｎなどの、１つまたは複数の項目もしくは用語の反復を含む組合せが明示的に含まれる。当業者であれば、文脈から明らかでない限り、いかなる組み合わせにおいても、典型的には、項目または用語の数に制限がないことが理解されよう。
【００２５】
「からなる群から各々独立して選択される」という用語は、ある基が構造中に複数回出現する場合、その基は、出現するたびに独立して選択され得ることを意味する。
【００２６】
「ヒドロカルビル」という用語は、任意のヘテロ原子を有する、直鎖および分岐鎖のアルキル基、アルケニル基、アルキニル基、シクロアルキル基、シクロアルケニル基、アリール基およびそれらの組合せを含む。ヒドロカルビル基は、一価、二価または多価であってもよい。
【００２７】
「アルキル」という用語は、任意の１つ以上のヘテロ原子を有する、官能化または非官能化された、一価の、直鎖、分岐鎖または環状のＣ１〜Ｃ６０ヒドロカルビル基をいう。非限定的な一実施形態において、アルキルは、Ｃ１〜Ｃ４５ヒドロカルビル基である。非限定的な他の実施形態において、アルキルは、Ｃ１〜Ｃ３０ヒドロカルビル基である。アルキルの非限定的な例には、メチル、エチル、ｎ−プロピル、イソプロピル、ｎ−ブチル、イソブチル、ｔｅｒｔ−ブチル、ｎ−ペンチル、イソペンチル、ｎ−ヘキシル、ｎ−ヘプチル、ｎ−オクチル、２−エチルヘキシル、ｔｅｒｔ−オクチル、イソノルボルニル、ｎ−ドデシル、ｔｅｒｔ−ドデシル、ｎ−テトラデシル、ｎ−ヘキサデシル、ｎ−オクタデシル、ｎ−エイコシル、シクロブチル、シクロペンチル、シクロヘキシルなどが含まれる。「アルキル」の定義には、直鎖、分岐鎖および／または環状構造の組合せによって得られる基も含まれる。
【００２８】
「アリール」という用語は、任意の１つ以上のヘテロ原子を有する、官能化または非官能化された、一価の、芳香族ヒドロカルビル基をいう。アリールの定義は、炭素環式および複素環式の芳香族基を含む。アリール基の非限定的な例には、フェニル、ナフチル、インデニル、インダニル、アズレニル、フルオレニル、アントラセニル、フリル、チエニル、ピリジル、ピロリル、オキサゾリル、チアゾリル、イミダゾリル、ピラゾリル、２−ピラゾリニル、ピラゾリジニル、イソキサゾリル、イソチアゾリル、１，２，３−オキサジアゾリル、１，２，３−トリアゾリル、１，３，４−チアジアゾリル、ピリダジニル、ピリミジニル、ピラジニル、１，３，５−トリアジニル、１，３，５−トリチアニル、インドリジニル、インドリル、イソインドリル、３Ｈ−インドリル、インドリニル、ベンゾ［ｂ］フラニル、２，３−ジヒドロベンゾフラニル、ベンゾ［ｂ］チオフェニル、１Ｈ−インダゾリル、ベンゾイミダゾリル、ベンゾチアゾリル、プルニル、４Ｈ−キノリジニル、イソキノリニル、シンノリニル、フタラジニル、キナゾリニル、キノキサリニル、１，８−ナフチリジニル、プテリジニル、カルバゾリル、アクリジニル、フェナジニル、フェノチアジニル、フェノキシアジニル、ピラゾロ［１，５−ｃ］トリアジニルなどが含まれる。
【００２９】
「アラルキル」という用語は、１つ以上のアリール置換基を含むアルキル基をいい、「アリール」および「アルキル」は、上記に定義したとおりである。アラルキル基の非限定的な例には、ベンジル、２−フェニルエチル、３−フェニル−プロピル、４−フェニル−ブチル、５−フェニル−ペンチル、４−フェニルシクロヘキシル、４−ベンジルシクロヘキシル、４−フェニルシクロヘキシルメチル、４−ベンジルシクロヘキシルメチルなどが含まれる。
【００３０】
「アルキレン」という用語は、任意の１つ以上のヘテロ原子を有する、官能化または非官能化、二価の、直鎖、分岐鎖または環状のＣ１〜Ｃ４０ヒドロカルビル基をいう。非限定的な一実施形態において、アルキレンはＣ１〜Ｃ３０基である。別の非限定的な実施形態において、アルキレンはＣ１〜Ｃ２０基である。アルキレン基の非限定的な例には、下記のものが含まれる。
【化３】
2019502776.tif 000004
【００３１】
「アリーレン」という用語は、任意の１つ以上のヘテロ原子を有する、官能化または非官能化、二価の、芳香族ヒドロカルビル基をいう。アリーレンの定義には、炭素環および複素環基が含まれる。アリーレン基の非限定的な例には、フェニレン、ナフチレン、ピリジニレンなどが含まれる。
【００３２】
「ヘテロ原子」という用語は、酸素、窒素、硫黄、ケイ素、リンまたはハロゲンをいう。ヘテロ原子は、１つ以上のヘテロ原子含有官能基の一部として存在していてもよい。ヘテロ原子含有官能基の非限定的な例には、エーテル、ヒドロキシ、エポキシ、カルボニル、カルボキサミド、カルボン酸エステル、カルボン酸、イミン、イミド、アミン、スルホン酸、スルホンアミド、ホスホン酸およびシラン基が含まれる。ヘテロ原子はまた、ヘテロアリールおよびヘテロアリーレン基などの環の一部として存在していてもよい。
【００３３】
「ハロゲン」または「ハロ」という用語は、Ｃｌ、Ｂｒ、ＩまたはＦをいう。
【００３４】
「アンモニウム」という用語は、プロトン化されたＮＨ３、並びに、プロトン化された第１、第２および第３の有機アミンを含む。
【００３５】
任意の部分に関して「官能化された」という用語は、その部分に１つ以上の官能基が存在することをいう。様々な官能基が、当業者に既知である１つ以上の官能化反応によって、ある部分に導入され得る。官能化反応の非限定的な例には、アルキル化、エポキシ化、スルホン化、加水分解、アミド化、エステル化、ヒドロキシル化、ジヒドロキシル化、アミノ化、加アンモニア分解、アシル化、ニトロ化、酸化、脱水、脱離、水和、脱水素、水素化、アセタール化、ハロゲン化、脱ハロゲン化水素化、マイケル付加、アルドール縮合、カニッツァーロ反応、マンニッヒ反応、クライゼン縮合、スズキカップリングなどが含まれる。非限定的な一実施形態において、任意の部分に関して「官能化された」という用語は、アルキル、アルケニル、ヒドロキシル、カルボキシル、ハロゲン、アルコキシ、アミノ、イミノおよびそれらの組合せからなる群から選択される１つ以上の官能基がその部分に存在していることをいう。
【００３６】
「モノマー」という用語は、重合中に同じまたは異なる種類の１つ以上のモノマーと化学的に結合してポリマーを形成する小分子をいう。
【００３７】
「ポリマー」という用語は、共有化学結合によって連結した１つ以上のタイプのモノマー残基（繰り返し単位）を含む大きな分子をいう。この定義により、ポリマーは、モノマー単位数がごくわずかであって一般にオリゴマーと呼ばれる化合物から、モノマー単位数が非常に多い化合物まで包含する。ポリマーの非限定的な例には、ホモポリマー、並びに、コポリマー、ターポリマー、テトラポリマーおよびより高次の類似体などの非ホモポリマーが含まれる。ポリマーは、ランダム構造、ブロック構造および／または交互構造を有することがある。
【００３８】
「ホモポリマー」という用語は、本質的に１つのモノマータイプからなるポリマーをいう。
【００３９】
「非ホモポリマー」という用語は、２つ以上のモノマータイプを含むポリマーをいう。
【００４０】
「コポリマー」という用語は、２つの異なるモノマータイプを含む非ホモポリマーをいう。
【００４１】
「ターポリマー」という用語は、３つの異なるモノマータイプを含む非ホモポリマーをいう。「分岐」という用語は、任意の非直鎖分子構造をいう。この用語は、分岐構造および超分岐構造をともに含む。
【００４２】
「非イオンポリマー」という用語は、電荷を示さないポリマーをいう。例えば、ポリ（ビニルアルコール）である。
【００４３】
「カチオン性ポリマー」という用語は、正電荷を示すポリマーをいう。例えば、ビニルピロリドンおよびビニルイミダゾールの第四級ポリマーである。
【００４４】
「アニオン性ポリマー」という用語は、負電荷を示すポリマーをいう。例えば、ポリ（アクリル酸−コ−マレイン酸）である。
【００４５】
「双性イオン性ポリマー」という用語は、正電荷および負電荷の両方を示すポリマーをいう。例えば、Ｗｉｅｌｅｍａ，Ｔ．Ａ．；Ｅｎｇｂｅｒｔｓ,Ｊ.Ｂ.Ｆ.Ｎ.著の「Ｅｕｒ.Ｐｏｌｙｍ.Ｊ．」、Ｖｏｌ．２３、Ｎｏ.１２、９４７−９５０頁、１９８７年（この文献は、参照によりその全体が本明細書に組み込まれる）に記載されるような、ポリ（ビニルスルホベタイン）である。
【００４６】
「パーソナルケア組成物」および「化粧品」という用語は、例えば、皮膚、日焼け、毛髪、口腔、化粧品などの人体上もしくは人体内での使用が意図された組成物、または、保存料組成物をいい、皮膚および毛髪の色や外観を変化させる物質を含む組成物を含む。
【００４７】
「製薬上許容される」または「化粧品上許容される」という用語は、一般に安全とみなされる分子実体および組成物をいう。特に、本明細書で使用される場合、「製薬上許容される」または「化粧品上許容される」という用語は、適当な政府機関の規制機関によって承認されていること、または、動物、特にヒトへの使用に関する、米国薬局方もしくは一般に認められている他の薬局方に記載されていることを意味する。
【００４８】
「医薬組成物」という用語は、少なくとも１つの薬学的に活性な成分、並びに、任意の２つ以上の成分の組合せ、錯体形成または凝集によって直接的もしくは間接的に生じる任意の物質、１つ以上の成分の解離によって直接的もしくは間接的に生じる任意の物質、または、１つ以上の成分の他のタイプの反応もしくは相互作用によって直接的もしくは間接的に生じる任意の物質を含む、任意の組成物をいう。
【００４９】
「薬学的に活性な成分」とは、広義には、それを必要とする対象に送達されたときに治療効果を有すると考えられる任意の成分、さらには、ＣＤＥＲ、ＥＭＥＡ、ＴＡＧなどの薬物当局によって規制されている任意の成分を含むものと理解されるべきである。薬学的に活性な成分は、経口摂取すると全身的に作用し、口腔内や皮膚上などに存在する場合は局所的に作用し得る。それらはまた、経皮送達システムのように、皮膚から送達され得る。
【００５０】
「コーティング組成物」という用語は、水性または溶剤ベースの液体組成物をいい、基材への適用後に（例えば、放射線硬化、空気硬化、後架橋または周囲温度乾燥によって）固化して、該基材上に硬化コーティングを形成することができる。
【００５１】
「粉末」という用語は、細かい塵状粒子の形態の任意の乾燥物質を指す。この形態の組成物は散布することができる。
【００５２】
「顆粒」という用語は、一般に、粉末よりもサイズが大きく、粉塵を呈する傾向が低減した、小さな穀粒または粒子をいう。この形態の組成物は、粉塵を呈する傾向が少ない。
【００５３】
「プリル」という用語は、しばしば材料の混合物から人工的に調製された、小さな円形または針状の、材料の凝集物をいう。この形態の組成物は、粉塵を呈する傾向が少ない。
【００５４】
「油田組成物」という用語は、任意の炭化水素の探索、抽出、回収および／または完成に使用され得る組成物をいう。油田組成物の非限定的な例には、掘削用流体、セメント流体、抗凝集剤、動力学的水和物阻害剤、頁岩膨潤抑制剤、掘削泥、供給流体、プロパント、砂利充填泥、摩擦低減剤、破砕流体、完成流体および処理流体が含まれる。
【００５５】
「アクリロイル」という用語は、以下の一般構造を有する部分をいう。
【化４】
2019502776.tif 000005
式中、Ｒ１，Ｒ２およびＲ３のそれぞれは、水素、並びに、官能化および非官能化された、アルキル、アルケニル、アリール、ニトリル、ホルミル、カルボキシル、カルボン酸塩、カルボン酸エステル、カルボキサミド、ハロゲン、チオカルボキシレートおよびそれらの組合せからなる群から独立して選択される。
【００５６】
本明細書で使用される百分率、比率および割合はすべて、特に断りのない限り重量基準である。
【００５７】
第１の態様において、本出願は、（ａ）少なくとも１つの官能化または非官能化アクリロイル部分および少なくとも１つのラクタム部分を含む、モノマー（モノマーＡ）と、（ｂ）少なくとも１つの架橋剤（モノマーＣＸｎ）と、から誘導される、繰返し単位を含む、増殖性ポリマー組成物を提供する。
【００５８】
非限定的な一実施形態において、少なくとも１つの官能化または非官能化アクリロイル部分および少なくとも１つのラクタム部分を有する、モノマー（モノマーＡ）は、以下の構造を有する。
【化５】
2019502776.tif 000006
式中、Ｒ１、Ｒ２およびＲ３の各々は、水素、ハロゲン、官能化および非官能化Ｃ１〜Ｃ４アルキルおよび
【化６】
2019502776.tif 000007
からなる群から独立して選択され；
Ｘの各々は、ＯＲ４、ＯＭ、ハロゲン、Ｎ（Ｒ５）（Ｒ６）、
【化７】
2019502776.tif 000008
およびそれらの組合せからなる群から独立して選択され；Ｙの各々は、独立して、酸素、ＮＲ７または硫黄であり；Ｒ４、Ｒ５、Ｒ６およびＲ７の各々は、水素、並びに、官能化または非官能化アルキルからなる群から独立して選択され；Ｍの各々は、金属イオン、アンモニウムイオン、有機アンモニウムカチオンおよびそれらの組合せからなる群から独立して選択され；Ｑ１、Ｑ２、Ｑ３およびＱ４の各々は、官能化および非官能化アルキレンからなる群から独立して選択される。
【００５９】
非限定的な一実施形態において、Ｑ１、Ｑ２、Ｑ３およびＱ４の各々は、官能化および非官能化Ｃ１〜Ｃ１２アルキレンからなる群から独立して選択される。アルキレン基の非限定的な例には、−ＣＨ２−，−ＣＨ２−ＣＨ２−，−ＣＨ（ＣＨ３）−ＣＨ２−，−ＣＨ２−ＣＨ（ＣＨ３）−，−Ｃ（ＣＨ３）２−ＣＨ２−，−ＣＨ２−Ｃ（ＣＨ３）２−，−ＣＨ（ＣＨ３）−ＣＨ（ＣＨ３）−，−Ｃ（ＣＨ３）２−Ｃ（ＣＨ３）２−，−ＣＨ２−ＣＨ２−ＣＨ２−，−ＣＨ（ＣＨ３）−ＣＨ２−ＣＨ２−，−ＣＨ２−ＣＨ（ＣＨ３）−ＣＨ２−，−ＣＨ２−ＣＨ２−ＣＨ（ＣＨ３）−，−ＣＨ２−ＣＨ２−ＣＨ２−ＣＨ２−，−ＣＨ２−ＣＨ２−ＣＨ２−ＣＨ２−ＣＨ２−，−ＣＨ２−ＣＨ２−ＣＨ２−ＣＨ２−ＣＨ２−ＣＨ２−および−ＣＨ２−ＣＨ２−ＣＨ２−ＣＨ２−ＣＨ２−ＣＨ２−ＣＨ２−が含まれる。
【００６０】
非限定的な一実施形態において、Ｒ１、Ｒ２およびＲ３の各々は、水素、メチルおよびそれらの組合せからなる群から独立して選択される。特に、Ｒ１およびＲ２は水素であり、Ｒ３は水素またはメチルである。
【００６１】
非限定的な他の実施形態において、Ｒ１およびＲ３の各々は、独立して水素またはメチルであり；Ｒ２は、
【化８】
2019502776.tif 000009
であり；Ｘは、ＯＲ４、ＯＭ、ハロゲンおよびＮ（Ｒ５）（Ｒ６）からなる群から選択され；Ｒ４、Ｒ５およびＲ６の各々は、水素、並びに、官能化および非官能化アルキルからなる群から選択され；Ｍの各々は、金属イオン、アンモニウムイオン、有機アンモニウムカチオンおよびそれらの組合せからなる群から独立して選択される。特に、Ｒ１およびＲ３は水素であり、Ｒ２は、
【化９】
2019502776.tif 000010
であり；Ｘは、ＯＲ４、ＯＭおよびＮ（Ｒ５）（Ｒ６）からなる群から選択され；Ｒ４、Ｒ５およびＲ６の各々は、水素、並びに、官能化および非官能化Ｃ１〜Ｃ４アルキルからなる群から独立して選択され；Ｍの各々は、金属イオン、アンモニウムイオン、有機アンモニウムカチオンおよびそれらの組合せからなる群から独立して選択される。
【００６２】
構造（１）により定義されるモノマーは、例えば、Ｎ−ヒドロキシアルキルラクタムと、アクリレート、（メタ）アクリレート、無水物または同様の化合物と、の反応によって、当該分野で記録された方法を用いて合成することができる。生成方法は、米国特許第２８８２２６２号、５５２３３４０号、６３６９１６３号、米国特許出願公開第２００７／１２３６７３号、英国特許第９２４６２３号、９３０６６８号および１４０４９８９号、国際公開第０３／００６５６９号および欧州特許第３８５９１８号明細書に記載されている方法を含む。これらの開示の各々は、参照によりその全体が本明細書に組み込まれる。
【００６３】
非限定的な一実施形態において、少なくとも１つの官能化または非官能化アクリロイル部分および少なくとも１つのラクタム部分を有する、モノマー（モノマーＡ）は、以下からなる群から選択される構造を有する。
【化１０】
2019502776.tif 000011
【化１１】
2019502776.tif 000012
【化１２】
2019502776.tif 000013
【化１３】
2019502776.tif 000014
【化１４】
2019502776.tif 000015
【化１５】
2019502776.tif 000016
【００６４】
構造（２）〜（５７）に示されるラクタム含有モノマーは、Ｎ−ヒドロキシアルキルラクタムおよび不飽和カルボン酸、アクリレート、（メタ）アクリレートまたは無水物を含む縮合反応から得ることができる。好適なＮ−ヒドロキシアルキルラクタムには、Ｎ−ヒドロキシメチルピロリドンおよびカプロラクタム、Ｎ−ヒドロキシエチルピロリドンおよびカプロラクタム、並びに、Ｎ−ヒドロキシプロピルピロリドンおよびカプロラクタムが含まれる。使用することができるカルボン酸の非限定的な例には、アクリル酸、メタクリル酸、イタコン酸、クロトン酸、フマル酸、コハク酸およびマレイン酸が含まれる。同様に、アクリレートおよび（メタ）アクリレートには、限定しないが、メチル、エチル、ブチル、オクチル、エチルヘキシルアクリレートおよびそれらの（メタ）アクリレート類似体が含まれる。代表的な無水物には、ギ酸無水物、無水コハク酸、無水マレイン酸および無水酢酸が含まれる。
【００６５】
ラクタム含有モノマーの非限定的な例は、Ｔ．Ｐ．Ｄａｖｉｓら著、「Ｓｙｎｔｈｅｓｉｓ  ａｎｄ  ｐｏｌｙｍｅｒｉｚａｔｉｏｎ  ｏｆ  ｎｅｗ  ｐｙｒｒｏｌｉｄｏｎｅ−ｃｏｎｔａｉｎｉｎｇ  ｍｅｔｈａｃｒｙｌａｔｅ  ｍｏｎｏｍｅｒｓ」、Ｐｏｌｙｍｅｒ，３９，１７、４１６５〜４１６９頁、１９９８年、に見出すことができる。この刊行物は、参照によりその全体が本明細書に組み込まれる。
【００６６】
さらに、（ａ）少なくとも１つの官能化または非官能化アクリロイル部分および少なくとも１つのラクタム部分を有する、モノマー（モノマーＡ）の非限定的な例は、以下の図３で示される。
【化１６】
2019502776.tif 000017
【００６７】
モノマーＡの非限定的なさらなる例は、国際公開第２０１１／０６３２０８号パンフレットに見出すことができ、この開示は参照によりその全体が本明細書に組み込まれる。
【００６８】
架橋剤（モノマーＣＸｎ）の非限定的な例には、エチリデン−ビニルピロリドン（ＥＶＰ）、１，３−ジビニルイミダゾリジン−２−オン（ＤＶＩ）、Ｎ，Ｎ−メチレン−ビスアクリルアミドおよびアリルメタクリレートが含まれる。追加の架橋剤には、ペンタエリスリトールトリアリルエーテル、メチレンビスアクリルアミド、Ｎ，Ｎ’−ジビニルエチレン尿素、Ｎ，Ｎ’−ジビニルプロピレン尿素、ジビニルベンゼン、エチリデンビス−３−（Ｎ−ビニルピロリドン）、１−ビニル−３−エチリデンピロリドン、３−ビニル−Ｎ−ビニルピロリドン、４−ビニル−Ｎ−ビニルピロリドン、５−ビニル−Ｎ−ビニルピロリドン、アリル（メタ）アクリレート、トリアリルアミンが含まれる。グリコール、ブタンジオール、トリメチロールプロパンおよびグリセロールのアクリル酸エステル、並びに、エチレンオキシドおよび／またはエピクロロヒドリンと反応したグリコール、ブタンジオール、トリメチロールプロパンまたはグリセロールのアクリル酸エステル、並びに、前述の物質の混合物も好適である。非限定的な一実施形態において、いわゆるポップコーン重合（増殖重合）に使用される架橋性モノマー（ＣＸｎ）は、Ｎ，Ｎ’ジビニルエチレン尿素、エチリデンビス−３−（Ｎ−ビニルピロリドン）、１−ビニル−３−エチリデンピロリドン、３−ビニル−Ｎ−ビニルピロリドン、４−ビニル−Ｎ−ビニルピロリドン、５−ビニル−Ｎ−ビニルピロリドンおよびこれらの組み合わせを含む。非限定的な他の実施形態において、架橋性モノマー（ＣＸｎ）には、エチリデン−ビニルピロリドン（ＥＶＰ）および１，３−ジビニルイミダゾリジン−２−オン（ＤＶＩ）が含まれる。
【００６９】
第２の態様において、本出願は、（ａ）少なくとも１つの官能化または非官能化アクリロイル部分および少なくとも１つのラクタム部分を含む、モノマーと、（ｂ）少なくとも１つの二重結合を含む、少なくとも１つのモノマーと、（ｃ）少なくとも１つの架橋剤と、から誘導される繰返し単位を含む、増殖性ポリマー組成物を提供する。
【００７０】
少なくとも１つの二重結合を含むモノマー（モノマーＢＸｎ）の非限定的な例には、Ｎ−ビニル−２−ピロリドン（「ＮＶＰ」、「ＶＰ」）、Ｎ−ビニルピペリドン、Ｎ−ビニルカプロラクタム（「ＶＣａｐ」）、３−メチル−、４−メチル−または５−メチル−Ｎ−ビニルピロリドンなどのＣ１〜Ｃ８アルキル基で置換されたそれらの誘導体、３−メチル−Ｎ−ビニルピロリドン、４−メチル−Ｎ−ビニルピロリドン、５−メチル−Ｎ−ビニルピロリドンなどが含まれる。少なくとも1つの二重結合を含む他の好適なモノマーには、加水分解による重合後に得られるビニルアミド（Ｎ−ビニルホルムアミドおよびＮ−ビニルアミンなど）、Ｎ−ビニル−Ｎ−メチルアセトアミド、Ｎ−ビニル−またはアリル−置換複素環化合物（Ｎ−ビニルピリジンまたはＮ−アリルピリジンなど）、Ｎ−ビニルイミダゾール、これはその２，４または５位でＣ１〜Ｃ４−アルキル、特にメチルまたはフェニル基で置換されていてもよい（１−ビニルイミダゾール、１−ビニル−２−メチルビニルイミダゾールなど）、および、それらの四級化類似体（３−メチル−１−ビニルイミダゾリウムクロリド、３−メチル−１−ビニルイミダゾリウムメチルスルフェート、Ｎ−Ｃ１〜Ｃ２４アルキル置換ジアリルアミン）、または、それらの四級化類似体（ジアリルアンモニウムクロリドもしくはジアリルジメチルアンモニウムクロリドなど）が含まれる。
【００７１】
少なくとも１つの二重結合を含む好適なモノマー（モノマーＢＸｎ）のさらなる例は、Ｈ．Ｒｅｉｎｅｃｋｅら著、「Ａ  ｎｏｖｅｌ  ｒｏｕｔｅ  ｔｏ  ｓｕｂｓｔｉｔｕｔｅｄ  ｐｏｌｙ（ｖｉｎｙｌ  ｐｙｒｒｏｌｉｄｏｎe）s  ｖｉａ  ｓｉｍｐｌｅ  ｆｕｎｃｔｉｏｎａｌｉｚａｔｉｏｎ  ｏｆ  １−ｖｉｎｙｌ−２−ｐｙｒｒｏｌｉｄｏｎｅ  ｉｎ  ｔｈｅ  ３−ｐｏｓｉｔｉｏｎ  ｂｙ  ｒｉｎｇ−ｏｐｅｎｉｎｇ  ｒｅａｃｔｉｏｎｓ」、Ｅｕr．Ｐｏｌｙ．Ｊ．、４６、２０１０年、１５５７−１５６２頁に記載されている。ラクタムポリマーの化学、構造および特性に関する予備知識は、Ｅ．Ｓ．Ｂａｒａｂａｓ著の「Ｎ−Ｖｉｎｙｌ  Ａｍｉｄｅ  Ｐｏｌｙｍｅｒｓ」、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ,１７、第２版、１９８−２５７頁、１９８９年、並びに、Ｆ．Ｈａａｆ，Ａ．ＳａｎｎｅｒおよびＦ．Ｓｔｒａｕｂ著の「Ｐｏｌｙｍｅｒｓ  ｏｆ  Ｎ−Ｖｉｎｙｌｐｙｒｒｏｌｉｄｏｎｅ：ＳＹＮＴＨＥＳＩＳ，Ｃｈａｒａｃｔｅｒｉｚａｔｉｏｎ  ａｎｄ  Ｕｓｅｓ」、Ｐｏｌｙｍｅｒ  Ｊｏｕｒｎａｌ,１７,１，１４３−１５２頁、１９８５年、に見出すことができる。これらの開示の各々は、参照によりその全体が本明細書に組み込まれる。
【００７２】
少なくとも１つの二重結合を含むモノマー（モノマーＢＸｎ）の追加の非限定的な例には、マレイン酸、無水マレイン酸、イソプロピルメタクリルアミド、アクリル酸、アクリルアミド、メタクリルアミド、２−ヒドロキシエチル（メタ）アクリルアミド、２−ヒドロキシエチルエチルアクリルアミド、脂肪族Ｃ２〜Ｃ１８−カルボン酸のビニルエステル、酢酸ビニル（重合後の加水分解により得られるビニルアルコールを含む）、プロピオン酸ビニル、酪酸ビニル、ラウリン酸ビニル、ステアリン酸ビニル、ネオデカン酸ビニルＶＥＯＶＡ９およびＶＥＯＶＡ１０、ジメチルアミノメチル／エチル（メタ）アクリレートおよびジメチルアミノメチル／エチル（メタ）アクリルアミドおよびその四級化類似体、並びに、ジアリルジメチルアンモニウムクロリドが含まれる。
【００７３】
増殖性重合またはポップコーン重合のさらなる洞察は、Ａｘｍａｎｎ，Ｈ．；Ｂｒｅｉｔｅｎｂａｃｈ，Ｊ．Ｗら著の「Ｐｏｐｃｏｒｎ  Ｐｏｌｙｍｅｒｓ」（Ａｄｖａｎｃｅｓ  ｉｎ  Ｃｈｅｍｉｓｔｒｙ  Ｓｅｒｉｅｓ  １２８、１９７３年、１１０頁）；Ｂｒｅｉｔｅｎｂａｃｈ，Ｊ．Ｗ．著の「Ｐｒｏｌｉｆｅｒｏｕｓ  ｐｏｌｙｍｅｒｉｓａｔｉｏｎ」（Ｂｒｉｔｉｓｈ  Ｐｏｌｙｍｅｒ  Ｊｏｕｒｎａｌ  ６．２、１９７４年、１１９−１３１頁）、米国特許第２５９７４３７号、第２３４０１１０号、第２３４０１１１号、第６６２０９００号、第６８０６３３４号、第３２７７０６６号、第３６８９４３９号、第３９３３７６６号、および、第４０５９５５２号明細書に見出すことができる。上述の刊行物および開示の各々は、参照によりその全体が本明細書に組み込まれる。
【００７４】
非限定的な一実施形態において、本出願に従うポリマーは、２以上の（ａ）少なくとも１つの官能化または非官能化アクリロイル部分を含むモノマー、および／または、２以上の（ｂ）少なくとも１つの二重結合を含むモノマー（モノマーＢおよびモノマーＢＸｎ）を含むことができる。
【００７５】
増殖性ポリマー組成物の非限定的な例には、以下のモノマー組成物から誘導されるものが含まれる：［１］Ｎ−（２−メタクリロイルオキシエチル）ピロリドン、Ｎ−ビニル−２−ピロリドンおよび１，３−ジビニルイミダゾリジン−２−オン；［２］Ｎ−（２−メタクリロイルオキシエチル）ピロリドン、Ｎ−ビニル−２−ピロリドンおよび１−ビニル−３（Ｅ）−エチリデンピロリドン；［３］Ｎ−（２−メタクリロイルオキシエチル）ピロリドン、Ｎ−ビニル−２−ピロリドン、Ｎ−ビニルカプロラクタムおよび１，３−ジビニルイミダゾリジン−２−オン；［４］Ｎ−（２−メタクリロイルオキシエチル）ピロリドン、アクリル酸および１，３−ジビニルイミダゾリジン−２−オン；［５］Ｎ−（２−アクリロイルオキシエチル）ピロリドン、Ｎ−ビニル−２−ピロリドンおよび１−ビニル−３（Ｅ）−エチリデンピロリドン；［６］Ｎ−（２−アクリロイルオキシエチル）カプロラクタム、Ｎ−ビニルカプロラクタムおよび１−ビニル−３（Ｅ）−エチリデンピロリドン；［７］Ｎ−（２−アクリロイルオキシエチル）カプロラクタム、１−ビニルイミダゾールおよび１−ビニル−３（Ｅ）−エチリデンピロリドン；［８］Ｎ−（２−アクリロイルオキシエチル）ピロリドン、１−ビニルイミダゾールおよび１−ビニル−３（Ｅ）−エチリデンピロリドン；［９］Ｎ−（２−メタクリロイルオキシエチル）ピロリドン、酢酸ビニルおよび１，３−ジビニルイミダゾリジン−２−オン；［１０］Ｎ−（２−メタクリロイルオキシエチル）ピロリドン、Ｎ−ビニル−２−ピロリドン、酢酸ビニルおよび１，３−ジビニルイミダゾリジン−２−オン;［１１］Ｎ−（２−メタクリロイルオキシエチル）ピロリドン、Ｎ−ビニル−２−ピロリドン、無水マレイン酸および１，３−ジビニルイミダゾリジン−２−オン；［１２］Ｎ−（２−メタクリロイルオキシエチル）ピロリドン、Ｎ−ビニル−２−ピロリドン、ジメチルアミノメチル／エチル（メタ）アクリルアミドおよび１，３−ジビニルイミダゾリジン−２−オンなど。
【００７６】
非限定的な一実施形態において、増殖性ポリマー組成物は、本質的に、（ａ）約１〜約７０重量％のモノマーＡ、（ｂ）約２０〜約９４重量％のモノマーＢＸｎ、および（ｃ）約０．０１〜約１０重量％のモノマーＣＸｎからなる。
【００７７】
非限定的な他の実施形態において、増殖性ポリマー組成物は、本質的に、（ａ）約１〜約５０重量％のモノマーＡ、（ｂ）約４５〜約９４重量％のモノマーＢＸｎ、および（ｃ）約０．１〜約５重量％のモノマーＣＸｎからなる。
【００７８】
本発明の増殖性コポリマーは、約６０〜１５０℃の温度で（ａ）モノマーＡ、任意に（ｂ）モノマーＢＸｎおよび（ｃ）モノマーＣＸｎの重合混合物を提供し、増殖性重合が生じるまで加熱し、次いで所望のコポリマーを回収することによって生成することができる。最終生成物組成物は、非フィルム形成性であり、溶媒には溶解しない。
【００７９】
第３の態様において、本出願は、（ａ）少なくとも１つの官能化または非官能化アクリロイル部分および少なくとも１つのラクタム部分を含む、モノマーと、（ｂ）少なくとも１つの架橋剤と、から誘導される繰返し単位を含む、増殖性ポリマー組成物を含む、配合物を提供する。
【００８０】
第４の態様において、本出願は、（ａ）少なくとも１つの官能化または非官能化アクリロイル部分および少なくとも１つのラクタム部分を含む、モノマーと、（ｂ）少なくとも１つの二重結合を含む、少なくとも１つのモノマーと、（ｃ）少なくとも１つの架橋剤と、から誘導される繰返し単位を含む、増殖性ポリマー組成物を含む、配合物を提供する。
【００８１】
配合物の非限定的な例には、悪臭吸収剤、接着剤、エアロゾル、農薬、抗土壌再付着剤、電池組成物、飲料、殺生物剤、セメント剤、クリーニング剤、コーティング、導電性材料、パーソナルケア組成物、オーラルケア組成物、ヘアーケア組成物、スキンケア組成物、顔料、洗剤、崩壊剤、分散剤、医薬品、電子組成物、カプセル化組成物、食品組成物、家庭・産業および施設用組成物、インク、ヨウ素含有組成物、ケイ酸塩含有組成物、過酸化物含有組成物、炭素材料含有組成物、層間接着剤、リソグラフィー溶液、膜、金属加工液、油田組成物、塗料、紙組成物、プラスター、プラスチック、印刷組成物、プロパント、屈折率調整剤、金属イオン封鎖剤、自己修復性コーティング、シェール膨潤抑制剤、汚れ放出剤、静電気抑制剤および木材ケア剤が含まれる。
【００８２】
＜合成方法＞
非限定的な一実施形態では、モノマーＡ１、任意にＢＸｎおよびＣＸｎ、水を、窒素雰囲気下で密封撹拌器内に保持し、反応混合物が飛び出すまで、すなわち増殖重合が生じて固体の白い粒子が現れるまで、約６０〜１５０℃に加熱する。典型的には、反応時間は約２〜５時間である。次いで、内容物をさらに１時間放置し、冷却して取り出す。反応生成物、すなわち架橋コポリマーを水洗いし、濾過した後、７０℃の真空オーブンで乾燥させる。収率は約７０〜９８％であり得る。
【００８３】
必要に応じて、開始剤を添加して、増殖重合プロセスを促進することができる。
【００８４】
本出願に従う増殖ポリマーは、以下に示す実施例に従って調製することができる。これらの実施例は、説明の目的で本明細書に提示するものであり、限定することを意図していない。
【実施例】
【００８５】
［実施例１］
ジビニルイミダゾール（ＤＶＩ）を架橋剤として用いた、Ｎ−ビニルピロリドン（ＶＰ）およびヒドロキシエチルピロリドンメタクリレート（ＨＥＰＭＡ；Ｎ−（２−メタクリロイルオキシエチル）ピロリドン）から誘導される繰返し単位を含む、増殖性ポリマー組成物の全般的な調製方法。
【００８６】
４４８ｇの脱イオン水および１０ｇのＨＥＰＭＡを、１５００ｍＬのビーカーに加えた。５０重量％のＮａＯＨ３〜５滴を、その水およびＨＥＰＭＡと合わせて完全に混合した。そのｐＨは、測定すると９〜９．５だった。４０ｇの高純度ＶＰ（ＨＰＶＰ）またはＶＰと、１ｇのＤＶＩをそのｐＨ調整水／ＨＥＰＭＡ混合物に加えた。その反応混合物を１リットルのステンレス鋼製Ｂｕｃｈｉ反応器に添加した。反応器システムのカバープレートに反応器を取り付け、ボルトで締め付けて固定した。反応撹拌を速度２００〜３００ｒｐｍで開始した。その反応器を、ハウス真空を用いて排気し、３バール以下でＮ２を散布し、散布と排気の間に５分間放置した。このプロセスを３回繰り返した。反応混合物を１００℃まで加熱した。１．５時間後、その反応を室温まで冷却した。その反応生成物を、ブフナー漏斗および真空濾過フラスコを用いて濾過し、１リットルの脱イオン水で洗浄した。その反応生成物を、５００ｍＬの水および１ｇの８５重量％リン酸とともに反応器に再導入した。反応生成物を酸性化した水中に懸濁させ、８０℃で１時間加熱し、冷却し、排出し、生成物を再び濾過し、１リットルの脱イオン水ですすいだ。その反応生成物を、５００ｍＬの脱イオン水および１．５ｇの５０重量％ＮａＯＨとともに反応器に再導入した。苛性水溶液に懸濁した反応生成物を１時間加熱した。その反応生成物を濾過し、１リットルの脱イオン水ですすいだ。少量の反応生成物を水中に懸濁させ、そのスラリーのｐＨを測定すると、６〜７．５であった。その反応生成物を９０℃の真空オーブンに入れて３〜５時間乾燥させた。
【００８７】
パウダー形態の増殖性ポリマー組成物のサンプルをスパチュラで粉砕することにより均質化し、大きなサイズの粒子を微細粉末に小さくした。毎分１０℃の加熱プロファイルで周囲温度から６００℃まで加熱する熱重量分析（ＴＧＡ）を、Ｎ２ガス環境下で実施した。そのサンプルサイズは、７〜１０ｍｇだった。
【００８８】
様々な割合のモノマーを用いて実施例１に従って調製した増殖性組成物のサンプルにおける、分解温度（ＴＧＡ熱分解）およびガラス転移温度のデータ値を表１に示す。これらの条件下で、ＨＥＰＭＡを単独で使用した場合、固体の増殖性ポリマーは観察されなかった。
【００８９】
【表１】
2019502776.tif 000018
【００９０】
・ビールの処理
安定化されていないすべての麦芽型ビールに、試験ポリマーを１％水和スラリーから示した供与量率で添加した。その処理したビールを連続的に振とうし、１時間接触させた後、遠心分離によりその不溶性ポリマー粒子を除去した。次いで、その上澄み液を、Ｔａｎｎｏｍｅｔｅｒ装置を用いて、タンノイド（ポリフェノール）値およびＳＡＳＰＬ（タンパク質）値について分析した。
【００９１】
・タンノイド含有量（タンノメータ）
タンノイド（ヘイズ活性ポリフェノール）を分析するために、ＰＶＰ  Ｋ９０溶液をビール試料に滴定する。そのビール中のタンノイドは、水素結合によってＰＶＰ  Ｋ９０とともに沈殿物を形成する。ＰＶＰ  ９０の添加を、ヘイズの形成に対してプロットし、ピークの最大値は、ｍｇＰＶＰ／Ｌとして表されるタンノイド含有量を与える。値が低いほど、タンノイド含有量が低く、予測される安定性が良好であることを示す。
【００９２】
・飽和硫酸アンモニウムの沈殿限界（ＳＡＳＰＬ）（タンノメータ）
ヘイズ活性タンパク質の分析を、ビール試料に硫酸アンモニウムの飽和溶液を投与することにより行う。ビールに硫酸アンモニウムを添加すると、タンパク質の沈殿が誘発され、ヘイズが急に増加する。沈殿の限界は、ヘイズ形成の開始を誘発する飽和硫酸アンモニウム溶液の体積として表される。タンノメータを、ヘイズを供与量率の関数としてプロットし、沈殿限界を、ビール１００ｍｌあたりの飽和硫酸アンモニウム溶液のｍｌとして示す。値が高いほど、タンパク質含有量が低く、予測される安定性が良好であることを示す。
【００９３】
【表２】
2019502776.tif 000019
【００９４】
［実施例２］
米国特許第３２７７０６６号明細書（この開示は、参照によりその全体が本明細書に組み込まれる）の教示を用いて、以下の組成物を調製する。
【００９５】
１ガロンのオートクレーブに、３６グラムのＮ−（２−メタクリロイルオキシエチル）ピロリドンと、３６０グラムのＮ−ビニルピロリドンと、３．６グラムの５０％水酸化ナトリウム水溶液と、５２ミリリットルの蒸留水と、を充填することができる。その装入物を加熱し、１４０℃で１時間維持した後、１００℃まで冷却し、次いで、その温度に維持することができる。１００℃に達してから３分後に６℃の上昇が認められる。この混合物を１００℃で１時間保持し、８０℃に冷却した後、１５００ミリリットルの水を添加することができる。次いで、その混合物を加熱し、水溶性物質を抽出するために１００℃で１時間保持することができる。その混合物は、容易に濾過し得る白色のペーストとして排出することができる。理論上、９７％の収率で不溶性ポリマーを提供することができる。
【００９６】
［実施例３］
米国特許第４４５１５８２号明細書（この開示は、参照によりその全体が本明細書に組み込まれる）の教示を用いて、当該開示の実施例４に基づき以下の組成物を調製する。
【００９７】
６部のＮ−（２−メタクリロイルオキシエチル）ピロリドン、５４部のＮ−ビニルピロリドン、１．２部のＮ，Ｎ’ジビニルエチレン尿素、５４０部の蒸留水および６．６５ｍｌの０．１Ｎ水酸化ナトリウム溶液を、撹拌装置内で沸騰させることができる。１５分後、その溶液から不溶性ポリマー粒子を沈殿させることができる。５４０部の新たに蒸留した１−ビニルイミダゾールと１０．８部のＮ，Ｎ’−ジビニルエチレン尿素との混合物を、１．５時間かけて添加することにより、そのポリマー粒子の非常に迅速な成長を引き起こすことができる。その懸濁液を撹拌可能に保つために、１時間後にそれを２００部の蒸留水で希釈し、２時間後および３時間後に再度希釈することができる。１００℃で合計５時間経過後、重合が完了する。そのコポリマーは、湿った粉末形態であり得る。これを２０００部の水に溶解して遠心分離し、２０００部の水で洗浄し、オーブン中で５０℃で減圧乾燥させることができる。そのポリマーは、直径が０．１〜３ｍｍのほぼ白色の不規則な形状の、凝集体の形態であり得る。その収率は、９０％であり得る。
【００９８】
［実施例４］
米国特許第７６１１７２２（Ｂ２）号明細書（この開示は、参照によりその全体が本明細書に組み込まれる）の教示を用いて、以下の医薬錠剤コア組成物を調製する。
【００９９】
錠剤コア：８５．４ｇのアレンドロネート三水和物（ＴＥＶＡ  Ａｓｓｉａ  Ｌｔｄ．）および２．６ｇのキシリトール（Ｄａｎｉｓｃｏ  Ｓｗｅｅｔｅｎｅｒｓ  ＯＹ）を、Ｄｉｏｓｎａ（モデルＰ１／６）造粒機中で、２０ｇの水を用いて、３分で造粒することができる。その顆粒は、流動床乾燥機中で、４０℃で１時間乾燥させることができ、０．８ｍｍのスクリーンを通して粉砕することができる。その顆粒を、実施例１の生成物１１ｇと５分間混合することができる。１グラムのステアリン酸マグネシウムＮＦ／ＥＰ（Ｍａｌｌｉｎｋｒｏｄｔ  Ｉｎｃ.）を添加することができ、その顆粒をさらに０．５分間ブレンドすることができる。その混合物は、５ｍｍの平らな面取りされたパンチを備えるＭａｎｅｓｔｙ  Ｆ３  シングルパンチ打錠機を使用して圧縮することができる。錠剤の重量は、約９４．９ｍｇ±１．０％ＲＳＤであり得る。そのコア錠剤の高度は、３〜６ｋＰであり得る。
【０１００】
［実施例５］
米国特許出願公開第２０１３／０１９７００６（Ａ１）号明細書（この開示は、参照によりその全体が本明細書に組み込まれる）の教示を用いて、以下のソフト咀嚼組成物を表３に示す配合で調製する。
【０１０１】
【表３】
2019502776.tif 000020
【０１０２】
医療用途における本発明の組成物の有用性に関するさらなる洞察は、Ｂｕｈｌｅｒ，Ｖｏｌｋｅｒ著の「Ｐｏｌｙｖｉｎｙｌｐｙｒｒｏｌｉｄｏｎｅ  ｅｘｃｉｐｉｅｎｔｓ  ｆｏｒ  ｐｈａｒｍａｃｅｕｔｉｃａｌｓ：Ｐｏｖｉｄｏｎｅ,  ｃｒｏｓｐｏｖｉｄｏｎｅ  ａｎｄ  ｃｏｐｏｖｉｄｏｎｅ」、Ｓｐｒｉｎｇｅｒ  Ｓｃｉｅｎｃｅ＆Ｂｕｓｉｎｅｓｓ  Ｍｅｄｉａ，２００５年、および、Ｒｏｗｅ，Ｒ．Ｃ．；Ｓｈｅｓｋｅｙ，ｐ．Ｊ．；Ｑｕｉｎｎ，Ｍ．Ｅ．ら著の「Ｈａｎｄｂｏｏｋ  ｏｆ  Ｐｈａｒｍａｃｅｕｔｉｃａｌ  Ｅｘｃｉｐｉｅｎｔｓ」、Ｐｈａｒｍａｃｅｕｔｉｃａｌ  Ｐｒｅｓｓ、２００９年、（これらの開示は、参照によりその全体が本明細書に組み込まれる）に記載されている。
【０１０３】
［実施例６］
米国特許第８６２３９７８（Ｂ２）号明細書（この開示は、参照によりその全体が本明細書に組み込まれる）の教示を用いて、酸化防止剤を含有する組成物を調製する。
【０１０４】
加熱ジャケットおよび排水タップを底部に有する３リットルの反応器中で、１６００ｇの蒸留水、７．０ｇのＮ−（２−メタクリロイルオキシエチル）ピロリドン、１４４．８ｇのＮ−ビニルピロリドン、３．５２ｇのＮ，Ｎ’−ジビニルエチレン尿素、１．５２ｇのＤＬ−アルファ−トコフェロール、および、１．３ｇの５％強度の水酸化ナトリウム溶液を初期装入物として導入することができ、１００ｒｐｍの回転速度で撹拌しながら８０℃に加熱することができる。加熱および重合の間に、重合容器の底部でその反応混合物に提供することができる窒素を、その溶液に通すことができる。その流速は、１２  ｌ／時である。その反応混合物の温度を８０℃に上昇させた後、０．０１ｇの亜ジチオン酸ナトリウム（５ｇの水に溶解）を添加することができる。その混合物を８０℃に保ちながら連続的に撹拌することができる。そのポップコーン重合は、約３０分後に開始し、３時間後に完了（とりわけ、反応熱が鎮静していることが明らかである）する。可溶性ポリマーおよび非重合モノマーなどの不純物を除去するために、その懸濁液を、濾過して水で洗浄することができる。そのポリマーを、乾燥キャビネット中で、８０℃の温度で、３日間乾燥させることができる。ポップコーンポリマーの収率は、９５％超であり得る。
【０１０５】
［実施例７］
米国特許第６３２９３３４（Ｂ１）号明細書の教示を用いて、洗剤錠剤組成物を、以下に記載するように調製する。
【０１０６】
アルキルベンゼンスルホネート、３０カリウムココナッツ石鹸、非イオン性界面活性剤（７モルのエチレンオキシドと反応させた、１モルのＣ１３〜Ｃ１５脂肪アルコール）、ゼオライトＡ、炭酸ナトリウム、メタケイ酸ナトリウムｘ５．５Ｈ２Ｏ、クエン酸ナトリウム、過炭酸ナトリウム、テトラアセチルエチレンジアミン、エチレンジアミン、エチレンジアミンテトラメチレンホスホネート、ポリ（アクリル酸−コ−マレイン酸）、硫酸ナトリウム、香料、消泡剤、酵素および蛍光増白剤（合わせ嵩密度が約７７０ｇ／Ｌ）、並びに、実施例２の生成物を含む粉末状の造粒洗剤をミキサー中で処理して均一な混合物を得ることができ、これは従来の偏心プレス（Ｋｏｒｓｃｈから販売されている、タイプＥＫ  ０  ＤＭＳ）のペレットに、表に記載する条件下で圧縮することができる。得られたペレットの重量は、約３ｇ（直径は２０ｍｍ）であった。すべての混合物は、本発明に従って使用される実施例２から得られる生成物を５％含有する。
【０１０７】
［実施例８］
米国特許第６８２１９４１（Ｂ２）号明細書（この開示は、参照によりその全体が本明細書に組み込まれる）の教示を用いて、以下の表４に示すように、崩壊剤組成物を調製する。
【０１０８】
【表４】
2019502776.tif 000021
【０１０９】
［実施例９］
米国特許第３８７８３１０号明細書（この開示は、参照によりその全体が本明細書に組み込まれる）の教示を用いると、実施例１の生成物などの飲料濾過剤組成物は、ジュース、酢、ビールおよびワインなどの飲料を、多孔質顆粒またはビーズの形態の水不溶性、水膨張性であるポリマー生成物と接触させることによって、それらの飲料を清澄化して、ヘイズフリーとするのに適している。さらに、米国特許第５０９４８６７号明細書（この開示は、参照によりその全体が本明細書に組み込まれる）の教示を用いることによる、キレート化による金属の除去もまた想定されている。また、シリケート（すなわち、キセロゲル、二酸化ケイ素、シリカゲル）、カラギーナン、セルロース誘導体およびＦｕｒｉａ，Ｔｈｏｍａｓ  Ｅ著の「ＣＲＣ  ｈａｎｄｂｏｏｋ  ｏｆ  ｆｏｏｄ  ａｄｄｉｔｉｖｅｓ」、Ｖｏｌ．１、ＣＲＣプレス、１９７３年（この開示は、参照によりその全体が本明細書に組み込まれる）に開示されるような、他の食品添加物との生成物ブレンドも想定されている。多糖類およびそれらの使用に関するさらなる洞察は、Ｗｈｉｓｔｌｅｒ，Ｒ．ｌ．およびＢｅＭｉｌｌｅｒ，Ｊ．Ｎ．ｅｄｓら著の「Ｉｎｄｕｓｔｒｉａｌ  Ｇｕｍｓ：Ｐｏｌｙｓａｃｃｈａｒｉｄｅｓ  ａｎｄ  Ｔｈｅｉｒ  Ｄｅｒｉｖａｔｉｖｅｓ」、Ａｃａｄｅｍｉｃ  Ｐｒｅｓｓ，Ｎｅｗ  Ｙｏｒｋ，１９９３年（この開示は、参照によりその全体が本明細書に組み込まれる）、に見出すことができる。結合特性および錯化特性に関するさらなる洞察は、Ｄｏｎｅｒ，ｌ.Ｗ.；Ｂｅｃａｒｄ，Ｇ．；Ｉｒｗｉｎ．，ｐ．ｌら著の「Ｂｉｎｄｉｎｇ  ｏｆ  ｆｌａｖｏｎｏｉｄｓ  ｂｙ  ｐｏｌｙｖｉｎｙｌｐｏｌｙｐｙｒｒｏｌｉｄｏｎｅ」、Ｊ．Ａｇｒｉｃ．Ｆｏｏｄ  Ｃｈｅｍ．、４１（５）、７５３−７５７頁、１９９３年（この開示は、参照によりその全体が本明細書に組み込まれる）、に見出すことができる。ビール醸造の科学技術に関するさらなる洞察は、Ｇｏｌｄａｍｍｅｒ，Ｔｅｄ．著の「Ｔｈｅ  ｂｒｅｗｅｒｓ´ｈａｎｄｂｏｏｋ．」、ＫＶＰ  Ｐｕｂｌｉｓｈｅｒｓ、１９９９年（この開示は、参照によりその全体が本明細書に組み込まれる）、に見出すことができる。
【０１１０】
［実施例１０］
米国特許第５４５６８４３号明細書（この開示は、参照によりその全体が本明細書に組み込まれる）の教示を用いて、膜組成物を下記のように調製する。
【０１１１】
ポリマー溶液／懸濁液は、ポリエーテルスルホン（ＢＡＳＦのＵｌｔｒａｓｏｎ  Ｅ  ３０００）１３．４％、実施例１の生成物１３．４％、Ｎ−メチル−２−ピロリドン６０．３％およびグリセロール６．９％中のポリビニルピロリドン６％から調製し、米国特許第４７９８８４７号明細書に記載されるように中空繊維に紡糸して処理することができる。このようにして、１マイクロメートルの孔径を有する親水性の中空繊維を得ることができるので、活性吸着剤の粒子はそのマトリックス中に組み込まれて固定化される。
【０１１２】
［実施例１１］
米国特許第６８２５２７９（Ｂ２）号明細書（この開示は、参照によりその全体が本明細書に組み込まれる）の教示を用いて、インクジェット受容体、印刷可能媒体組成物を下記のように調製する。
【０１１３】
２０部の実施例１の生成物と８０部の水との予備混合物（プレミックス＃１）を調製する。同様に、２０部のＡｉｒｆｌｅｘ４２６と８０部の水との予備混合物（プレミックス＃２）を調製する。７０部のプレミックス＃１を、３０部のプレミックス２とブレンドする。このブレンドに、さらに２５部の水と、０．７部のＺＯＮＹＬ  ＦＳＮとを加える。次いで、その溶液を、基材上にコーティングして、熱によって乾燥することができる。
【０１１４】
［実施例１２］
米国特許第７５８５５５４号明細書（この開示は、参照によりその全体が本明細書に組み込まれる）の教示を用いて、実施例１の生成物を約２０％含有するポリイソブチレン（ＰＩＢ）を混合することによって、創傷被覆材の生体接着成分としての使用に適した組成物を調製する。
【０１１５】
［実施例１３］
国際公開第２０１３／１２７７３７（Ａ１）号パンフレット（この開示は、参照によりその全体が本明細書に組み込まれる）の教示を用いて、電気化学電池内のセパレータの構成要素として使用するのに適した組成物を、以下のように調製する。
【０１１６】
実施例１の生成物の３０％水性分散液１８０部（サイズが約５μ）に、ポリビニルピロリドン（ＰＶＰ  Ｋ−９０）の０．５％水溶液７０部を加えて、３０分間撹拌することができる。  撹拌しながら、５０％スチレンブタジエンゴム分散液（平均粒径：１９０ｎｍ、ガラス転移温度：−１０℃）５部を加える。その分散液を２時間撹拌し、少なくとも２４時間後に安定性を試験する。得られた分散液の粘度は約７０ｃＰであり、ｐＨは約７．５である。次いで、この組成物を適切なＰＥＴ不織布上にコーティングする。
【０１１７】
［実施例１４］
米国特許第３４８０５５７号明細書（この開示は、参照によりその全体が本明細書に組み込まれる）の教示を用いて、過酸化化合物の安定化に適した組成物を、以下のように調製する。
【０１１８】
実施例１の生成物から得られる固体安定化過酸化水素組成物は、実施例１の生成物１００グラムを、３００ｍｌの過酸化水素水溶液（５０％Ｈ２Ｏ２）に加えて、均質なスラリー溶液が得られるまで撹拌することにより調製することができる。次いで、そのスラリー溶液をアルミホイル（必要に応じて、テフロンを使用することができる）のシート上に、約３ｍｍの深さ（厚さ）まで注ぐことができる。次いで、この調製物を６〜７日間空気乾燥させ、その時点で、水および過剰な過酸化水素が蒸発し、過酸化水素を含む実施例１の生成物が残る。
【０１１９】
［実施例１５］
米国特許第３１３６７５５号明細書（この開示は、参照によりその全体が本明細書に組み込まれる）の教示を用いて、ヨウ素化合物の錯体化に適した組成物を、以下のように調製する。
【０１２０】
不溶性のポリマーヨウ素錯体の調製では、実施例２の真空乾燥した不溶性ポリマー１００重量部を、任意の従来のセラミック製またはガラス製のライニングボールミル中で、１〜５０重量部の元素ヨウ素と４〜２４時間撹拌した。通常、錯化するには１２〜１４時間あれば十分である。この間、ヨウ素錯体の試料を四塩化炭素中で振とうすると、四塩化炭素がラベンダー色になることによって、微量のヨウ素元素の存在が明らかになる。四塩化炭素が実質的に無色になることにより示されるように、錯化が達成された後、その不溶性ポリマーヨウ素物質を５０〜１００℃で１２〜２４時間加熱することができる。この処理により、残りの微量の元素ヨウ素が追加のヨウ素錯体に変換されるようである。これは、四塩化炭素中の安定化した材料の小部分を振り動かすことによって確認することができる。後者は完全に無色のままである。この試験はまた、錯体中におけるヨウ素の解毒の完全性を実証している。
【０１２１】
［実施例１６］
Ｌａｋｏｕｒａｊ  Ｍ．Ｍ．；Ｍｏｋｈｔａｒｙ，Ｍ．ら著の「Ｍｏｎａｔｓｈ  Ｃｈｅｍ」、１４０：５３〜５６頁、２００９年（この開示は、参照によりその全体が本明細書に組み込まれる）、の教示を用いて、三フッ化物ホウ素化合物の錯体化に適した組成物を、以下のように調製する。
【０１２２】
２５ｃｍ３のＣＨ２Ｃｌ２中の実施例２の生成物３ｇの懸濁液に、１５ｃｍ３のＣＨ２Ｃｌ２中の５ｃｍ３のＢＦ３＊ＯＥｔ２の溶液を滴下して加え、その混合物を室温で１時間撹拌する。得られた樹脂を濾過し、２×１０ｃｍ３のＣＨ２Ｃｌ２で洗浄し、減圧デシケータ中で乾燥させることにより、安定した非吸湿性の粉末を得る。
【国際調査報告】
2019502776.tif 000033